(57)【要約】【課題】透明性、耐衝撃性、耐候性に優れ、流動性にも優れる熱可塑性樹脂組成物を与えるグラフト共重合体と、このグラフト共重合体を含む熱可塑性樹脂組成物とその成形品を提供する。【解決手段】（メタ）アクリル酸アルキルエステル（Ａａ）と、芳香族炭化水素基を有する（メタ）アクリル酸エステル（Ａｂ）との共重合体（Ａ）に、（メタ）アクリル酸アルキルエステル、シアン化ビニル化合物および芳香族ビニル化合物を含むビニル系単量体混合物（ｍ１）をグラフト重合してなるグラフト共重合体（Ｂ）。このグラフト共重合体（Ｂ）と、（メタ）アクリル酸アルキルエステルを含むビニル系単量体混合物（ｍ２）を重合して得られる共重合体（Ｃ）とを含む熱可塑性樹脂組成物およびその成形品。【選択図】なし【特許請求の範囲】
【請求項１】
（メタ）アクリル酸アルキルエステル（Ａａ）と、芳香族炭化水素基を有する（メタ）アクリル酸エステル（Ａｂ）との共重合体（Ａ）に対し、（メタ）アクリル酸アルキルエステル、シアン化ビニル化合物および芳香族ビニル化合物を含むビニル系単量体混合物（ｍ１）をグラフト重合してなるグラフト共重合体（Ｂ）。
【請求項２】
共重合体（Ａ）中の（メタ）アクリル酸アルキルエステル（Ａａ）単位と芳香族炭化水素基を有する（メタ）アクリル酸エステル（Ａｂ）単位との合計１００質量％中の（メタ）アクリル酸アルキルエステル（Ａａ）単位の含有量が７０〜９０質量％で、芳香族炭化水素基を有する（メタ）アクリル酸エステル（Ａｂ）単位の含有量が１０〜３０質量％である、請求項１に記載のグラフト共重合体（Ｂ）。
【請求項３】
共重合体（Ａ）が、（メタ）アクリル酸アルキルエステル（Ａａ）単位と、芳香族炭化水素基を有する（メタ）アクリル酸エステル（Ａｂ）単位と、架橋剤に由来する単位および／又はグラフト交叉剤に由来する単位を含む、請求項１又は２に記載のグラフト共重合体（Ｂ）。
【請求項４】
共重合体（Ａ）中の架橋剤および／又はグラフト交叉剤に由来する単位の割合が、（メタ）アクリル酸アルキルエステル（Ａａ）単位と、芳香族炭化水素基を有する（メタ）アクリル酸エステル（Ａｂ）単位と、架橋剤に由来する単位および／又はグラフト交叉剤に由来する単位との合計１００質量％中、０．１〜３質量％である、請求項３に記載のグラフト共重合体（Ｂ）。
【請求項５】
共重合体（Ａ）が、（メタ）アクリル酸アルキルエステル（Ａａ）と、芳香族炭化水素基を有する（メタ）アクリル酸エステル（Ａｂ）と、架橋剤および／又はグラフト交叉剤と、疎水性物質と、開始剤との混合物のミニエマルション重合物である、請求項３又は４に記載のグラフト共重合体（Ｂ）。
【請求項６】
共重合体（Ａ）の体積平均粒子径が０．０５〜０．８０μｍで、膨潤度が２〜１５倍である、請求項１ないし５のいずれか１項に記載のグラフト共重合体（Ｂ）。
【請求項７】
ビニル系単量体混合物（ｍ１）が、（メタ）アクリル酸アルキルエステルを１０〜３０質量％、シアン化ビニル化合物を１０〜３０質量％、芳香族ビニル化合物を５０〜７０質量％含む、請求項１ないし６のいずれか１項に記載のグラフト共重合体（Ｂ）。
【請求項８】
共重合体（Ａ）とビニル系単量体混合物（ｍ１）との合計１００質量％に対する共重合体（Ａ）の割合が５０〜８０質量％で、ビニル系単量体混合物（ｍ１）の割合が２０〜５０質量％で、グラフト率が２５〜１００％である、請求項１ないし７のいずれか１項に記載のグラフト共重合体（Ｂ）。
【請求項９】
請求項１ないし８のいずれか１項に記載のグラフト共重合体（Ｂ）を含む熱可塑性樹脂組成物。
【請求項１０】
グラフト共重合体（Ｂ）と、（メタ）アクリル酸アルキルエステルを含むビニル系単量体混合物（ｍ２）の重合反応物である共重合体（Ｃ）とを含む、請求項９に記載の熱可塑性樹脂組成物。
【請求項１１】
ビニル系単量体混合物（ｍ２）がビニル系単量体混合物（ｍ１）に含まれる（メタ）アクリル酸アルキルエステルと同じ構造の（メタ）アクリル酸アルキルエステルを６０〜１００質量％含む、請求項１０に記載の熱可塑性樹脂組成物。
【請求項１２】
グラフト共重合体（Ｂ）と共重合体（Ｃ）との合計１００質量％中にグラフト共重合体（Ｂ）を１０〜５０質量％、共重合体（Ｃ）を５０〜９０質量％含む、請求項１０又は１１に記載の熱可塑性樹脂組成物。
【請求項１３】
請求項９ないし１２のいずれか１項に記載の熱可塑性樹脂組成物を成形してなる成形品。
【発明の詳細な説明】
【技術分野】
【０００１】
本発明は、透明性、耐衝撃性および耐候性に優れ、流動性にも優れる熱可塑性樹脂組成物を与えるグラフト共重合体と、このグラフト共重合体を含む熱可塑性樹脂組成物とその成形品に関する。
【背景技術】
【０００２】
樹脂材料の耐衝撃性を向上させることは、樹脂材料の用途を拡大させるだけでなく成形品の薄肉化や大型化への対応を可能にするなど、工業的な有用性が非常に高い。樹脂材料の耐衝撃性向上については、これまでに様々な手法が提案されてきた。このうち、ゴム質重合体と硬質樹脂材料とを組み合わせることによって、硬質樹脂材料の特性を保持しつつ耐衝撃性を高める手法は既に工業化されている。このような材料としては、アクリロニトリル−ブタジエン−スチレン（ＡＢＳ）樹脂が挙げられる。
【０００３】
しかし、ＡＢＳ樹脂は耐衝撃性に優れるものの、ゴム成分であるポリブダジエンの耐候性が低いため、塗装やフィルム等の加飾を施すことなく使用することが困難であった。
【０００４】
そのようなＡＢＳ樹脂の課題を解決するため、ゴム成分としてアクリルゴムを使用したアクリロニトリル−スチレン−アクリル酸エステル（ＡＳＡ）樹脂が開発され、工業化されている。
【０００５】
また、透明性に優れる硬質樹脂として、メタクリル酸エステル樹脂が広く知られている。しかし、メタクリル酸エステル樹脂は耐衝撃性が低く、割れやすいといった欠点がある。
【０００６】
透明性に優れ、かつ耐衝撃性に優れる樹脂として、特許文献１には硬質樹脂としてメタクリル酸エステル樹脂を用い、そこにＡＳＡ樹脂やＡＢＳ樹脂を添加する方法が開示されている。
しかしながら、特許文献１に記載された方法では、耐衝撃性は優れるものの、ポリブタジエンやアクリルゴムと、メタクリル酸エステル樹脂との屈折率差が大きいため、透明性が十分でないといった問題があった。また、ポリブタジエンの耐候性が低いため、用途に制限があった。
【０００７】
特許文献２には、ポリブタジエン粒子の外側をアクリルゴムで覆った構造の、ポリブタジエン／アクリルゴム複合体を、メタクリル酸エステル樹脂に添加する方法が開示されている。
特許文献２に記載された方法であれば、ポリブタジエンを複合することでゴム成分とポリメタクリル酸エステル樹脂との屈折率差が小さくなり、外観が良好となる。しかし、ポリブタジエンを複合するため耐候性が低下するといった問題があった。
【０００８】
特許文献３には、アクリル酸ブチルとスチレンを共重合することで、アクリルゴムの屈折率を上げる方法が開示されている。
しかし、特許文献３に記載された方法では、耐衝撃性が著しく低下してしまう。
【先行技術文献】
【特許文献】
【０００９】
【特許文献１】特開２００１−３１６４２４号公報
【特許文献２】特開２００９−２１５３９８号公報
【特許文献３】特開２０１７−８８７７４号公報
【発明の概要】
【発明が解決しようとする課題】
【００１０】
本発明は、透明性、耐衝撃性および耐候性に優れ、流動性にも優れる熱可塑性樹脂組成物を与えるグラフト共重合体と、このグラフト共重合体を含む熱可塑性樹脂組成物およびその成形品を提供することを課題とする。
【課題を解決するための手段】
【００１１】
本発明者は、上記課題を解決すべく検討を重ねた結果、（メタ）アクリル酸アルキルエステル（Ａａ）と、芳香族炭化水素基を有する（メタ）アクリル酸エステル（Ａｂ）との共重合体（Ａ）の存在下に、（メタ）アクリル酸アルキルエステル、シアン化ビニル化合物および芳香族ビニル化合物を含むビニル系単量体混合物（ｍ１）をグラフト重合して得られるグラフト共重合体（Ｂ）を用いることにより、透明性、耐衝撃性および耐候性に優れ、流動性にも優れる熱可塑性樹脂組成物を得ることができることを見出した。
即ち、本発明は以下を要旨とする。
【００１２】
［１］  （メタ）アクリル酸アルキルエステル（Ａａ）と、芳香族炭化水素基を有する（メタ）アクリル酸エステル（Ａｂ）との共重合体（Ａ）に対し、（メタ）アクリル酸アルキルエステル、シアン化ビニル化合物および芳香族ビニル化合物を含むビニル系単量体混合物（ｍ１）をグラフト重合してなるグラフト共重合体（Ｂ）。
【００１３】
［２］  共重合体（Ａ）中の（メタ）アクリル酸アルキルエステル（Ａａ）単位と芳香族炭化水素基を有する（メタ）アクリル酸エステル（Ａｂ）単位との合計１００質量％中の（メタ）アクリル酸アルキルエステル（Ａａ）単位の含有量が７０〜９０質量％で、芳香族炭化水素基を有する（メタ）アクリル酸エステル（Ａｂ）単位の含有量が１０〜３０質量％である、［１］に記載のグラフト共重合体（Ｂ）。
【００１４】
［３］  共重合体（Ａ）が、（メタ）アクリル酸アルキルエステル（Ａａ）単位と、芳香族炭化水素基を有する（メタ）アクリル酸エステル（Ａｂ）単位と、架橋剤に由来する単位および／又はグラフト交叉剤に由来する単位を含む、［１］又は［２］に記載のグラフト共重合体（Ｂ）。
【００１５】
［４］  共重合体（Ａ）中の架橋剤および／又はグラフト交叉剤に由来する単位の割合が、（メタ）アクリル酸アルキルエステル（Ａａ）単位と、芳香族炭化水素基を有する（メタ）アクリル酸エステル（Ａｂ）単位と、架橋剤に由来する単位および／又はグラフト交叉剤に由来する単位との合計１００質量％中、０．１〜３質量％である、［３］に記載のグラフト共重合体（Ｂ）。
【００１６】
［５］  共重合体（Ａ）が、（メタ）アクリル酸アルキルエステル（Ａａ）と、芳香族炭化水素基を有する（メタ）アクリル酸エステル（Ａｂ）と、架橋剤および／又はグラフト交叉剤と、疎水性物質と、開始剤との混合物のミニエマルション重合物である、［３］又は［４］に記載のグラフト共重合体（Ｂ）。
【００１７】
［６］  共重合体（Ａ）の体積平均粒子径が０．０５〜０．８０μｍで、膨潤度が２〜１５倍である、［１］ないし［５］のいずれかに記載のグラフト共重合体（Ｂ）。
【００１８】
［７］  ビニル系単量体混合物（ｍ１）が、（メタ）アクリル酸アルキルエステルを１０〜３０質量％、シアン化ビニル化合物を１０〜３０質量％、芳香族ビニル化合物を５０〜７０質量％含む、［１］ないし［６］のいずれかに記載のグラフト共重合体（Ｂ）。
【００１９】
［８］  共重合体（Ａ）とビニル系単量体混合物（ｍ１）との合計１００質量％に対する共重合体（Ａ）の割合が５０〜８０質量％で、ビニル系単量体混合物（ｍ１）の割合が２０〜５０質量％で、グラフト率が２５〜１００％である、［１］ないし［７］のいずれかに記載のグラフト共重合体（Ｂ）。
【００２０】
［９］  ［１］ないし［８］のいずれかに記載のグラフト共重合体（Ｂ）を含む熱可塑性樹脂組成物。
【００２１】
［１０］  グラフト共重合体（Ｂ）と、（メタ）アクリル酸アルキルエステルを含むビニル系単量体混合物（ｍ２）の重合反応物である共重合体（Ｃ）とを含む、［９］に記載の熱可塑性樹脂組成物。
【００２２】
［１１］  ビニル系単量体混合物（ｍ２）がビニル系単量体混合物（ｍ１）に含まれる（メタ）アクリル酸アルキルエステルと同じ構造の（メタ）アクリル酸アルキルエステルを６０〜１００質量％含む、［１０］に記載の熱可塑性樹脂組成物。
【００２３】
［１２］  グラフト共重合体（Ｂ）と共重合体（Ｃ）との合計１００質量％中にグラフト共重合体（Ｂ）を１０〜５０質量％、共重合体（Ｃ）を５０〜９０質量％含む、［１０］又は［１１］に記載の熱可塑性樹脂組成物。
【００２４】
［１３］  ［９］ないし［１２］のいずれかに記載の熱可塑性樹脂組成物を成形してなる成形品。
【発明の効果】
【００２５】
本発明によれば、透明性、耐衝撃性および耐候性に優れ、流動性にも優れる熱可塑性樹脂組成物およびその成形品が提供される。
【発明を実施するための形態】
【００２６】
以下に本発明の実施の形態を詳細に説明する。
なお、本発明において、「（メタ）アクリル酸」とは、「アクリル酸」と「メタクリル酸」の一方又は双方を意味するものであり、「（メタ）アクリレート」についても同様である。
また、「単位」とは、重合体中に含まれる、重合前の化合物（単量体、即ちモノマー）に由来する構造部分を意味し、例えば、「（メタ）アクリル酸アルキルエステル（Ａａ）単位」とは「（メタ）アクリル酸アルキルエステル（Ａａ）に由来して共重合体（Ａ）中に含まれる構造部分」を意味する。重合体の各単量体単位の含有割合は、当該重合体の製造に用いた単量体混合物中の該単量体の含有割合に該当する。
【００２７】
［グラフト共重合体（Ｂ）］
本発明のグラフト共重合体（Ｂ）は、（メタ）アクリル酸アルキルエステル（Ａａ）と、芳香族炭化水素基を有する（メタ）アクリル酸エステル（Ａｂ）との共重合体（Ａ）（以下、「本発明の共重合体（Ａ）」と称す場合がある。）の存在下に、（メタ）アクリル酸アルキルエステル、シアン化ビニル化合物および芳香族ビニル化合物を含むビニル系単量体混合物（ｍ１）をグラフト重合して得られるものである。
【００２８】
＜共重合体（Ａ）＞
本発明の共重合体（Ａ）は、（メタ）アクリル酸アルキルエステル（Ａａ）と、芳香族炭化水素基を有する（メタ）アクリル酸エステル（Ａｂ）との共重合体である。
【００２９】
（メタ）アクリル酸アルキルエステル（Ａａ）としては、アルキル基の炭素数が１〜１２である（メタ）アクリル酸アルキルエステルが好ましい。中でも、得られるグラフト共重合体（Ｂ）を配合してなる熱可塑性樹脂組成物の耐衝撃性が優れることから、アクリル酸ｎ−ブチル、アクリル酸２−エチルヘキシル、アクリル酸エチルが特に好ましい。（メタ）アクリル酸アルキルエステル（Ａａ）は、１種を単独でまたは２種以上を組み合わせて使用することができる。
【００３０】
芳香族炭化水素基を有する（メタ）アクリル酸エステル（Ａｂ）としては、フェニル基、ベンジル基等の芳香族炭化水素基あるいは芳香族炭化水素基を含む基を有する（メタ）アクリル酸エステルであればよく、例えば（メタ）アクリル酸アリールエステルや（メタ）アクリル酸アリーロキシエステル、アルキルエステル部分の置換基としてフェニル基等のアリール基やフェノキシ基等のアリーロキシ基を有する（メタ）アクリル酸アルキルエステルが挙げられるが、何らこれらに限定されるものではない。芳香族炭化水素基を有する（メタ）アクリル酸エステル（Ａｂ）としては、得られるグラフト共重合体（Ｂ）を配合してなる熱可塑性樹脂組成物の耐衝撃性が優れることから、アクリル酸ベンジル、アクリル酸２−フェノキシエチルが特に好ましい。芳香族炭化水素基を有する（メタ）アクリル酸エステル（Ａｂ）は、１種を単独でまたは２種以上を組み合わせて使用することができる。
【００３１】
共重合体（Ａ）中の（メタ）アクリル酸アルキルエステル（Ａａ）単位の含有量および芳香族炭化水素基を有する（メタ）アクリル酸エステル（Ａｂ）単位の含有量は、得られるグラフト共重合体（Ｂ）を配合してなる熱可塑性樹脂組成物の透明性と耐衝撃性が優れることから、（メタ）アクリル酸アルキルエステル（Ａａ）単位と、芳香族炭化水素基を有する（メタ）アクリル酸エステル（Ａｂ）単位の合計１００質量％中、（メタ）アクリル酸アルキルエステル（Ａａ）単位が７０〜９０質量％で、芳香族炭化水素基を有する（メタ）アクリル酸エステル（Ａｂ）単位が１０〜３０質量％であることが好ましく、（メタ）アクリル酸アルキルエステル（Ａａ）単位が７２〜８８質量％で、芳香族炭化水素基を有する（メタ）アクリル酸エステル（Ａｂ）単位が１２〜２８質量％であることがより好ましく、（メタ）アクリル酸アルキルエステル（Ａａ）単位が７５〜８５質量％で、芳香族炭化水素基を有する（メタ）アクリル酸エステル（Ａｂ）単位が１５〜２５質量％であることがさらに好ましい。（メタ）アクリル酸アルキルエステル（Ａａ）の含有量が７０質量％を下回ると、透明性と耐衝撃性が低下する傾向にあり、また、（メタ）アクリル酸アルキルエステル（Ａａ）の含有量が９０質量％を超えると、透明性が低下する傾向にある。
【００３２】
共重合体（Ａ）中の（メタ）アクリル酸エステル（Ａｂ）単位および芳香族炭化水素基を有する（メタ）アクリル酸エステル（Ａｂ）単位の含有量は、共重合体（Ａ）やグラフト共重合体（Ｂ）、もしくはグラフト共重合体（Ｂ）と後述の共重合体（Ｃ）とを含む熱可塑性樹脂組成物およびその成形品を、６００℃で加熱することでモノマー単位まで分解した後、ＧＣ−ＭＳ装置で成分分析することで算出することができるが、前述の通り、共重合体（Ａ）の製造に用いた（メタ）アクリル酸アルキルエステル（Ａａ）と芳香族炭化水素基を有する（メタ）アクリル酸エステル（Ａｂ）との合計に占める（メタ）アクリル酸アルキルエステル（Ａａ）および芳香族炭化水素基を有する（メタ）アクリル酸エステル（Ａｂ）のそれぞれの含有割合が、各々、共重合体（Ａ）中の（メタ）アクリル酸アルキルエステル（Ａａ）単位および芳香族炭化水素基を有する（メタ）アクリル酸エステル（Ａｂ）単位の含有量に該当する。
【００３３】
本発明の共重合体（Ａ）は、（メタ）アクリル酸アルキルエステル（Ａａ）と、芳香族炭化水素基を有する（メタ）アクリル酸エステル（Ａｂ）以外に、架橋剤に由来する単位およびグラフト交叉剤に由来する単位のいずれか一方または両方を有する共重合体であることが好ましく、共重合体（Ａ）がグラフト交叉剤および／又は架橋剤に由来する単位を含むことでは、得られるグラフト共重合体（Ｂ）を配合してなる熱可塑性樹脂組成物の耐衝撃性をより一層改善する効果が奏される。
【００３４】
グラフト交叉剤としては、アリル化合物、具体的には、メタクリル酸アリル、シアヌル酸トリアリル、イソシアヌル酸トリアリル等が挙げられる。これらは１種のみを用いてもよく、２種以上を混合して用いてもよい。
架橋剤としては、ジメタクリレート系化合物、具体例には、エチレングリコールジメタクリレート、プロピレングリコールジメタクリレート、１，３−ブチレングリコールジメタクリレート、１，４−ブチレングリコールジメタクリレート等が挙げられる。これらは１種のみを用いてもよく、２種以上を混合して用いてもよい。
【００３５】
架橋剤および／又はグラフト交叉剤を用いる場合、共重合体（Ａ）中の架橋剤および／又はグラフト交叉剤に由来する単位の割合は、得られるグラフト共重合体（Ｂ）を配合してなる熱可塑性樹脂組成物の耐衝撃性が優れることから、（メタ）アクリル酸アルキルエステル（Ａａ）単位と、芳香族炭化水素基を有する（メタ）アクリル酸エステル（Ａｂ）単位と、架橋剤に由来する単位および／又はグラフト交叉剤に由来する単位との合計１００質量％中、０．１〜３質量％が好ましく、０．２〜２質量％がより好ましい。
【００３６】
なお、共重合体（Ａ）は、本発明の目的を損なわない範囲で、（メタ）アクリル酸アルキルエステル（Ａａ）単位、芳香族炭化水素基を有する（メタ）アクリル酸エステル（Ａｂ）単位、必要に応じて用いられる架橋剤および／又はグラフト交叉剤に由来する単位以外のその他の単量体単位を含んでいてもよい。共重合体（Ａ）に含まれていてもよいその他の単量体単位としては、後述のビニル系単量体混合物（ｍ１）に含まれる（メタ）アクリル酸アルキルエステル（Ａａ）および芳香族炭化水素基を有する（メタ）アクリル酸エステル（Ａｂ）以外のビニル系単量体の１種又は２種以上が挙げられるが、本発明の効果を有効に得る上で、これらのその他のビニル系単量体単位の含有量は、共重合体（Ａ）１００質量％中２０質量％以下、特に１０質量％以下であることが好ましい。
【００３７】
共重合体（Ａ）の製造方法としては特に制限されないが、（メタ）アクリル酸アルキルエステル（Ａａ）と、芳香族炭化水素基を有する（メタ）アクリル酸エステル（Ａｂ）と、架橋剤および／又はグラフト交叉剤とを含む混合物を乳化重合、またはミニエマルション重合させる方法が好ましく、得られるグラフト共重合体（Ｂ）を配合してなる樹脂組成物の物性が優れることからミニエマルション重合させる方法が特に好ましい。
【００３８】
共重合体（Ａ）の乳化重合法による製造方法としては、水系溶媒にラジカル開始剤と、（メタ）アクリル酸アルキルエステル（Ａａ）と、芳香族炭化水素基を有する（メタ）アクリル酸エステル（Ａｂ）と、架橋剤および／又はグラフト交叉剤とを加えて、乳化剤の存在下で共重合させる方法が挙げられる。
ラジカル開始剤と、（メタ）アクリル酸アルキルエステル（Ａａ）と、芳香族炭化水素基を有する（メタ）アクリル酸エステル（Ａｂ）と、架橋剤および／又はグラフト交叉剤の添加方法は、一括、分割、連続のいずれでもよい。
【００３９】
共重合体（Ａ）を製造するミニエマルション重合は、これに限定されるものではないが、例えば、（メタ）アクリル酸アルキルエステル（Ａａ）と、芳香族炭化水素基を有する（メタ）アクリル酸エステル（Ａｂ）と、架橋剤および／又はグラフト交叉剤と、疎水性物質と、開始剤とを混合し、得られた混合物に水と、乳化剤とを加え、せん断力を付与してプレエマルション（ミニエマルション）を作製する工程、並びにこの混合物を重合開始温度まで加熱して重合させる工程を含むことができる。
【００４０】
ミニエマルション化の工程では、例えば、超音波照射による剪断工程を実施することにより、前記剪断力によりモノマーが引きちぎられ、乳化剤に覆われたモノマー微小油滴が形成される。その後、開始剤の重合開始温度まで加熱することにより、モノマー微小油滴をそのまま重合し、高分子微粒子が得られる。ミニエマルションを形成させるための剪断力を加える方法は公知の任意の方法を用いることができ、ミニエマルションを形成できる高剪断装置としては、これらに限定されるものではないが、例えば、高圧ポンプおよび相互作用チャンバーからなる乳化装置、超音波エネルギーや高周波によりミニエマルションを形成させる装置等がある。高圧ポンプおよび相互作用チャンバーからなる乳化装置としては、例えば、ＳＰＸ  Ｃｏｒｐｏｒａｔｉｏｎ  ＡＰＶ社製「圧力式ホモジナイザー」、（株）パウレック製「マイクロフルイダイザー」等が挙げられ、超音波エネルギーや高周波によりミニエマルションを形成させる装置としては、例えば、Ｆｉｓｈｅｒ  Ｓｃｉｅｎｔ製「ソニックディスメンブレーター」や（株）日本精機製作所製「ＵＬＴＲＡＳＯＮＩＣ  ＨＯＭＯＧＥＮＩＺＥＲ」等が挙げられるがこれらに限定されるものではない。
【００４１】
なお、ミニエマルション化の際の水溶媒の使用量は、作業性、安定性、製造性等の観点から、重合後の反応系の固形分濃度が５〜５０質量％程度となるように、水以外の混合物１００質量部に対して１００〜５００質量部程度とすることが好ましい。
【００４２】
ミニエマルション重合で共重合体（Ａ）を製造する場合、疎水性物質を所定の割合で用いることが好ましい。プレエマルションを形成させる際に、疎水性物質を添加するとミニエマルション重合の製造安定性がより向上する傾向にあり、本発明に好適な共重合体（Ａ）を製造することができる。
【００４３】
疎水性物質としては、例えば炭素数１０以上の炭化水素類、炭素数１０以上のアルコール、質量平均分子量（Ｍｗ）１００００未満の疎水性ポリマー、疎水性モノマー、例えば、炭素数１０〜３０のアルコールのビニルエステル、炭素数１２〜３０のアルコールのビニルエーテル、炭素数１２〜３０の（メタ）アクリル酸アルキル、炭素数１０〜３０（好ましくは炭素数１０〜２２）のカルボン酸ビニルエステル、ｐ−アルキルスチレン、疎水性の連鎖移動剤、疎水性の過酸化物等が挙げられる。これらは、１種を単独で用いてもよく、２種以上を混合して用いてもよい。
【００４４】
疎水性物質としては、より具体的には、ヘキサデカン、オクタデカン、イコサン、流動パラフィン、流動イソパラフィン、パラフィンワックス、ポリエチレンワックス、オリーブ油、セチルアルコール、アクリル酸ステアリル、アクリル酸ラウリル、アクリル酸ステアリル、メタクリル酸ラウリル、メタクリル酸ステアリル、５００〜１００００の数平均分子量（Ｍｎ）を有するポリスチレン、ポリ（メタ）アクリル酸エステル等が挙げられる。
【００４５】
疎水性物質は、（メタ）アクリル酸アルキルエステル（Ａａ）と、芳香族炭化水素基を有する（メタ）アクリル酸エステル（Ａｂ）と、架橋剤および／又はグラフト交叉剤の合計１００質量部に対し、好ましくは０．１〜１０質量部、より好ましくは１〜３質量部用いることが、共重合体（Ａ）の粒子径制御の点で好ましい。
【００４６】
本発明の共重合体（Ａ）を製造する際に用いる乳化剤としては、オレイン酸、パルミチン酸、ステアリン酸、ロジン酸のアルカリ金属塩、アルケニルコハク酸のアルカリ金属塩等で例示されるカルボン酸系の乳化剤、アルキル硫酸エステル、アルキルベンゼンスルホン酸ナトリウム、アルキルスルホコハク酸ナトリウム、ポリオキシエチレンノニルフェニルエーテル硫酸エステルナトリウムなどの中から選ばれるアニオン系乳化剤等、公知の乳化剤を単独または２種以上を組み合わせて使用することができる。
【００４７】
乳化剤の添加量としては、（メタ）アクリル酸アルキルエステル（Ａａ）と、芳香族炭化水素基を有する（メタ）アクリル酸エステル（Ａｂ）と、架橋剤および／又はグラフト交叉剤の合計１００質量部に対し、０．０１〜３．０質量部が好ましく、さらに好ましくは０．０５〜２．０質量部であることが、共重合体（Ａ）の粒子径制御の点で好ましい。
【００４８】
共重合体（Ａ）の製造に用いられる開始剤はラジカル重合するためのラジカル重合開始剤であり、その種類に特に制限はないが、例えば、アゾ重合開始剤、光重合開始剤、無機過酸化物、有機過酸化物、有機過酸化物と遷移金属と還元剤とを組み合わせたレドックス系開始剤等が挙げられる。これらのうち、加熱により重合を開始できるアゾ重合開始剤、無機過酸化物、有機過酸化物、レドックス系開始剤が好ましい。これらは１種のみを用いてもよく、２種以上を組み合わせて用いてもよい。
【００４９】
アゾ重合開始剤としては、例えば、２，２’−アゾビス（４−メトキシ−２，４−ジメチルバレロニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、１−［（１−シアノ−１−メチルエチル）アゾ］フォルムアミド、４，４’−アゾビス（４−シアノバレリックアシッド）、ジメチル２，２’−アゾビス（２−メチルプロピオネート）、ジメチル１，１’−アゾビス（１−シクヘキサンカルボキシレート）、２，２’−アゾビス［２−メチル−Ｎ−（２−ヒドロキシエチル）プロピオンアミド］、２，２’−アゾビス（Ｎ−ブチル−２−メチルプロピオンアミド）、２，２’−アゾビス（Ｎ−シクロヘキシル−２−メチルプロピオンアミド）、２，２’−アゾビス［２−（２−イミダゾリン−２−イル）プロパン］、２，２’−アゾビス（２，４，４−トリメチルペンタン）等が挙げられる。
【００５０】
無機過酸化物としては、例えば、過硫酸カリウム、過硫酸ナトリウム、過硫酸アンモニウム、過酸化水素等が挙げられる。
【００５１】
有機過酸化物としては、例えばペルオキシエステル化合物が挙げられ、その具体例としては、α，α’−ビス（ネオデカノイルペルオキシ）ジイソプロピルベンゼン、クミルペルオキシネオデカノエート、１，１，３，３−テトラメチルブチルペルオキシネオデカノエート、１−シクロヘキシル−１−メチルエチルペルオキシネオデカノエート、ｔ−ヘキシルペルオキシネオデカノエート、ｔ−ブチルペルオキシネオデカノエート、ｔ−ヘキシルペルオキシピバレート、ｔ−ブチルペルオキシピバレート、１，１，３，３−テトラメチルブチルペルオキシ−２−エチルヘキサノエート、２，５−ジメチル−２，５−ビス（２−エチルヘキサノイルペルオキシ）ヘキサン、１−シクロヘキシル−１−メチルエチルペルオキシ−２−エチルヘキサノエート、ｔ−ヘキシルペルオキシ２−ヘキシルヘキサノエート、ｔ−ブチルペルオキシ２−ヘキシルヘキサノエート、ｔ−ブチルペルオキシイソブチレート、ｔ−ヘキシルペルオキシイソプロピルモノカーボネート、ｔ−ブチルペルオキシマレイックアシッド、ｔ−ブチルペルオキシ３，５，５−トリメチルヘキサノエート、ｔ−ブチルペルオキシラウレート、２，５−ジメチル−２，５−ビス（ｍ−トルオイルペルオキシ）ヘキサン、ｔ−ブチルペルオキシイソプロピルモノカーボネート、ｔ−ブチルペルオキシ２−エチルヘキシルモノカーボネート、ｔ−ヘキシルペルオキシベンゾエート、２，５−ジメチル−２，５−ビス（ベンゾイルペルオキシ）ヘキサン、ｔ−ブチルペルオキシアセテート、ｔ−ブチルペルオキシ−ｍ−トルオイルベンゾエート、ｔ−ブチルペルオキシベンゾエート、ビス（ｔ−ブチルペルオキシ）イソフタレート、１，１−ビス（ｔ−ヘキシルペルオキシ）３，３，５−トリメチルシクロヘキサン、１，１−ビス（ｔ−ヘキシルペルオキシ）シクロヘキサン、１，１−ビス（ｔ−ブチルペルオキシ）３，３，５−トリメチルシクロヘキサン、１，１−ビス（ｔ−ブチルペルオキシ）シクロヘキサン、１，１−ビス（ｔ−ブチルペルオキシ）シクロドデカン、２，２−ビス（ｔ−ブチルペルオキシ）ブタン、ｎ−ブチル４，４−ビス（ｔ−ブチルペルオキシ）バレレート、２，２−ビス（４，４−ジ−ｔ−ブチルペルオキシシクロヘキシル）プロパン、α，α’−ビス（ｔ−ブチルペルオキシド）ジイソプロピルベンゼン、ジクミルペルオキシド、２，５−ジメチル−２，５−ビス（ｔ−ブチルペルオキシ）ヘキサン、ｔ−ブチルクミルペルオキシド、ジ−ｔ−ブチルペルオキシド、クメンヒドロペルオキシド、ジイソプロピルベンゼンヒドロペルオキシド、ジラウロイルペルオキシド、ジイソノナノイルペルオキシド、ｔ−ブチルヒドロペルオキシド、ベンゾイルペルオキシド、ラウロイルペルオキシド、ジメチルビス（ｔ−ブチルペルオキシ）−３−ヘキシン、ビス（ｔ−ブチルペルオキシイソプロピル）ベンゼン、ビス（ｔ−ブチルペルオキシ）トリメチルシクロヘキサン、ブチル−ビス（ｔ−ブチルペルオキシ）バレラート、２−エチルヘキサンペルオキシ酸ｔ−ブチル、ジベンゾイルペルオキシド、パラメンタンハイドロペルオキシドおよびｔ−ブチルペルオキシベンゾエート等が挙げられる。
【００５２】
レドックス系開始剤としては、有機過酸化物と硫酸第一鉄、キレート剤および還元剤を組み合わせたものが好ましい。例えば、クメンヒドロペルオキシド、硫酸第一鉄、ピロリン酸ナトリウム、およびデキストロースからなるものや、ｔ−ブチルヒドロペルオキシド、ナトリウムホルムアルデヒトスルホキシレート（ロンガリット）、硫酸第一鉄、およびエチレンジアミン四酢酸二ナトリウムを組み合わせたもの等が挙げられる。
【００５３】
開始剤としては、これらのうち、特に有機過酸化物が好ましい。
【００５４】
開始剤の添加量としては、（メタ）アクリル酸アルキルエステル（Ａａ）と、芳香族炭化水素基を有する（メタ）アクリル酸エステル（Ａｂ）と、架橋剤および／又はグラフト交叉剤の合計１００質量部に対して通常５質量部以下、好ましくは３質量部以下、例えば０．００１〜３質量部である。
【００５５】
上記のプレエマルションを調製する工程は通常常温（１０〜５０℃程度）で行われ、ミニエマルション重合の工程は４０〜１００℃で３０〜６００分程度行われる。
【００５６】
水性分散体に分散している本発明の共重合体（Ａ）の平均粒子径は、得られるグラフト共重合体（Ｂ）を配合してなる熱可塑性樹脂組成物よりなる成形品の物性が優れることから、０．０５〜０．８０μｍが好ましく、０．１０〜０．６０μｍがより好ましく、０．２５〜０．４５μｍがさらに好ましい。
共重合体（Ａ）の平均粒子径を制御する方法として、特に制限されないが、乳化剤の種類または使用量を調整する方法が挙げられる。
なお、ここで共重合体（Ａ）の平均粒子径とは、後述の実施例の項に記載される方法で測定される体積平均粒子径である。
【００５７】
また、本発明の共重合体（Ａ）の膨潤度は、得られるグラフト共重合体（Ｂ）を配合してなる熱可塑性樹脂組成物の耐衝撃性が優れることから、２〜１５倍が好ましく、４〜１０倍であることがさらに好ましい。
なお、共重合体（Ａ）の膨潤度は、後述の実施例の項に記載される方法で測定される。
【００５８】
＜グラフト共重合体（Ｂ）＞
グラフト共重合体（Ｂ）は、共重合体（Ａ）に対し、（メタ）アクリル酸アルキルエステル、シアン化ビニル化合物および芳香族ビニル化合物を含むビニル系単量体混合物（ｍ１）がグラフト重合したグラフト共重合体である。
グラフト共重合体（Ｂ）は、共重合体（Ａ）の存在下に、（メタ）アクリル酸アルキルエステル、シアン化ビニル化合物および芳香族ビニル化合物を含むビニル系単量体混合物（ｍ１）を重合して得られる。
【００５９】
ビニル系単量体混合物（ｍ１）に含まれる（メタ）アクリル酸アルキルエステルとしては、アルキル基の炭素数が１〜２０、特に１〜１０のものが好ましく、そのアルキル基は直鎖アルキル基でも、分岐アルキル基でも、シクロアルキル基でもよいが、好ましくは直鎖アルキル基である。（メタ）アクリル酸アルキルエステルとしては、例えばアクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸アミル、アクリル酸イソアミル、アクリル酸オクチル、アクリル酸−２−エチルヘキシル、アクリル酸デシル、アクリル酸ラウリル、アクリル酸ステアリル、アクリル酸シクロヘキシル、アクリル酸ペンチル、アクリル酸ベンジル等のアクリル酸アルキルエステル；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸アミル、メタクリル酸イソアミル、メタクリル酸オクチル、メタクリル酸−２−エチルヘキシル、メタクリル酸デシル、メタクリル酸ラウリル、メタクリル酸シクロヘキシル、メタクリル酸ベンジル等のメタクリル酸アルキルエステルなどが挙げられる。これらの中でも、得られるグラフト共重合体（Ｂ）を配合してなる熱可塑性樹脂組成物よりなる成形品の透明性と耐衝撃性、耐候性が高まる観点から、アクリル酸メチル、メタクリル酸メチル、メタクリル酸エチルが好ましく、メタクリル酸メチル、メタクリル酸エチルがより好ましい。
【００６０】
これらの（メタ）アクリル酸アルキルエステルは、１種を単独で用いてもよく、２種以上を組み合わせて用いてもよい。
【００６１】
ビニル系単量体混合物（ｍ１）に含まれる（メタ）アクリル酸アルキルエステルは、後述のビニル系単量体混合物（ｍ２）に含まれる（メタ）アクリル酸アルキルエステルと同じ構造であることが、熱可塑性樹脂組成物およびその成形品の透明性、耐衝撃性、耐候性の点で特に好ましい。
【００６２】
ビニル系単量体混合物（ｍ１）に含まれる（メタ）アクリル酸アルキルエステルの含有率に特に制限はないが、１０〜３０質量％であることが、熱可塑性樹脂組成物およびその成形品の耐衝撃性と透明性のバランスが優れる点で好ましい。
【００６３】
ビニル系単量体混合物（ｍ１）に含まれるシアン化ビニル化合物としては、例えば、アクリロニトリル、メタクリロニトリルなどが挙げられる。これらの中でも、得られる成形品の透明性と耐衝撃性が高まる観点から、アクリロニトリルが好ましい。
これらのシアン化ビニル化合物は、１種を単独で用いてもよく、２種以上を組み合わせて用いてもよい。
【００６４】
ビニル系単量体混合物（ｍ１）に含まれるシアン化ビニル化合物の含有率に特に制限はないが、１０〜３０質量％であることが、熱可塑性樹脂組成物およびその成形品の耐衝撃性と透明性のバランスが優れる点で好ましい。
【００６５】
ビニル系単量体混合物（ｍ１）に含まれる芳香族ビニル化合物としては、例えば、スチレン、α−メチルスチレン、ｏ−，ｍ−もしくはｐ−メチルスチレン、ビニルキシレン、ｐ−ｔ−ブチルスチレン、エチルスチレンなどが挙げられる。これらの中でも、得られる成形品の透明性と耐衝撃性が高まる観点から、スチレンが好ましい。
これらの芳香族ビニル化合物は、１種を単独で用いてもよく、２種以上を組み合わせて用いてもよい。
【００６６】
ビニル系単量体混合物（ｍ１）に含まれる芳香族ビニル化合物の含有率に特に制限はないが、５０〜７０質量％であることが、熱可塑性樹脂組成物およびその成形品の耐衝撃性と透明性のバランスが優れる点で好ましい。
【００６７】
ビニル系単量体混合物（ｍ１）は、上記の（メタ）アクリル酸アルキルエステル、シアン化ビニル化合物および芳香族ビニル化合物と、これらと共重合可能な他の単量体を、例えば、アクリル酸メチル、アクリル酸エチルなどのアクリル酸アルキルエステルを解重合抑制のために含むことができる。
【００６８】
他の単量体としては、例えば、Ｎ−メチルマレイミド、Ｎ−エチルマレイミド、Ｎ−ｎ−プロピルマレイミド、Ｎ−ｉ−プロピルマレイミド、Ｎ−ｎ−ブチルマレイミド、Ｎ−ｉ−ブチルマレイミド、Ｎ−ｔｅｒｔ−ブチルマレイミド、Ｎ−シクロヘキシルマレイミド等のＮ−シクロアルキルマレイミド、Ｎ−フェニルマレイミド、Ｎ−アルキル置換フェニルマレイミド、Ｎ−クロロフェニルマレイミド等のＮ−アリールマレイミド、Ｎ−アラルキルマレイミド等のマレイミド系化合物が挙げられ、これらは１種でまたは２種以上を組み合わせて使用できる。
【００６９】
グラフト共重合体（Ｂ）は、共重合体（Ａ）に（メタ）アクリル酸アルキルエステル、シアン化ビニル化合物および芳香族ビニル化合物を含むビニル系単量体混合物（ｍ１）がグラフト重合している。
得られるグラフト共重合体（Ｂ）を配合してなる熱可塑性樹脂組成物および成形品の物性バランスが優れることから、グラフト共重合体（Ｂ）の製造に用いる共重合体（Ａ）およびビニル系単量体混合物（ｍ１）は、グラフト共重合体（Ｂ）１００質量％中、共重合体（Ａ）が５０〜８０質量％、ビニル系単量体混合物（ｍ１）が２０〜５０質量％であることが好ましい。
【００７０】
また、グラフト共重合体（Ｂ）は、得られるグラフト共重合体（Ｂ）を配合してなる熱可塑性樹脂組成物およびその成形品の物性バランスが優れることから、グラフト率が２５〜１００％であることが好ましい。グラフト共重合体（Ｂ）のグラフト率は、後述の実施例の項に記載の方法で測定される。
【００７１】
グラフト共重合体（Ｂ）は、塊状重合法、溶液重合法、塊状懸濁重合法、懸濁重合法、乳化重合法等の公知の方法により製造されるが、得られるグラフト共重合体（Ｂ）を配合してなる熱可塑性樹脂組成物およびその成形品の物性バランスが良好なことから乳化重合法が好ましい。
【００７２】
乳化グラフト重合の方法としては、共重合体（Ａ）のエマルションの存在下に、ビニル系単量体混合物（ｍ１）を一括で、または連続的、または断続的に添加してラジカル重合する方法が挙げられる。また、グラフト重合の際には、グラフト重合体（Ｂ）の分子量の調節やグラフト率を制御する目的で連鎖移動剤を使用したり、ラテックスの粘度やｐＨを調節する目的で公知の無機電解質等を使用したりしてもよい。また、乳化グラフト重合においては、各種の乳化剤やラジカル開始剤を必要に応じて使用することができる。
乳化剤、ラジカル開始剤の種類や添加量については特に制限されない。また、乳化剤、ラジカル開始剤としては、共重合体（Ａ）の説明において先に例示した乳化剤、ラジカル開始剤が挙げられる。
【００７３】
グラフト共重合体（Ｂ）の水性分散体から、グラフト共重合体（Ｂ）を回収する方法としては、（ｉ）凝固剤を溶解させた熱水中にグラフト共重合体（Ｂ）の水性分散体を投入して、スラリー状態に凝析することによって回収する方法（湿式法）、（ｉｉ）加熱雰囲気中にグラフト共重合体（Ｂ）の水性分散体を噴霧することにより、半直接的にグラフト共重合体（Ｂ）を回収する方法（スプレードライ法）等が挙げられる。
【００７４】
凝固剤としては、硫酸、塩酸、リン酸、硝酸等の無機酸、塩化カルシウム、酢酸カルシウム、硫酸アルミニウム等の金属塩等が挙げられる。凝固剤は、重合で用いた乳化剤に対応させて選定される。すなわち、脂肪酸石鹸、ロジン酸石鹸等のカルボン酸石鹸のみを用いた場合、どのような凝固剤を用いてもよい。ドデシルベンゼンスルホン酸ナトリウム等の酸性領域でも安定な乳化力を示す乳化剤が含まれている場合、金属塩を用いる必要がある。
【００７５】
スラリー状態のグラフト共重合体（Ｂ）から乾燥状態のグラフト共重合体（Ｂ）を得る方法としては、（ｉ）洗浄によって、スラリーに残存する乳化剤残渣を水中に溶出させた後に、該スラリーを遠心脱水機またはプレス脱水機で脱水し、さらに気流乾燥機等で乾燥する方法、（ii）圧搾脱水機、押出機等で脱水と乾燥とを同時に実施する方法等が挙げられる。この乾燥後、グラフト共重合体（Ｂ）は、粉体または粒子状で得られる。また、圧搾脱水機または押出機から排出されたグラフト共重合体（Ｂ）を直接、熱可塑性樹脂組成物を製造する押出機または成形機に送ることもできる。
【００７６】
［共重合体（Ｃ）］
共重合体（Ｃ）は、（メタ）アクリル酸アルキルエステルを含むビニル系単量体混合物（ｍ２）を重合して得られる。
【００７７】
ビニル系単量体混合物（ｍ２）は、得られる熱可塑性樹脂組成物およびその成形品の透明性と耐候性が優れることから、（メタ）アクリル酸エステルが必須成分である。
【００７８】
ビニル系単量体混合物（ｍ２）に含まれる（メタ）アクリル酸アルキルエステルとしては、ビニル系単量体混合物（ｍ１）に含まれる（メタ）アクリル酸アルキルエステルとして前述したものが挙げられる。前述した（メタ）アクリル酸アルキルエステルの中でも、得られる熱可塑性樹脂組成物およびその成形品の透明性と耐衝撃性、耐候性が高まる観点から、アクリル酸メチル、メタクリル酸メチル、メタクリル酸エチルが好ましく、メタクリル酸メチル、メタクリル酸エチルがより好ましい。
【００７９】
これらの（メタ）アクリル酸アルキルエステルは、１種を単独で用いてもよく、２種以上を組み合わせて用いてもよい。例えば、メタクリル酸メチルとアクリル酸メチルとを１：０．０１〜０．２（質量比）の割合で併用することで、共重合体（Ｃ）の解重合を抑制できることから好ましい。
【００８０】
ビニル系単量体混合物（ｍ２）に含まれる（メタ）アクリル酸アルキルエステルの含有率は６０〜１００質量％であることが、得られる熱可塑性樹脂組成物およびその成形品の透明性と耐候性が優れる点で好ましく、７０〜１００質量％であることがより好ましい。
【００８１】
ビニル系単量体混合物（ｍ２）は、上記の（メタ）アクリル酸アルキルエステルと、これらと共重合可能な他の単量体を、熱可塑性樹脂組成物およびその成形品の物性を損なわない範囲において、含むことができる。
他の単量体としては、ビニル系単量体混合物（ｍ１）に含まれるシアン化ビニル化合物、芳香族ビニル化合物および他の単量体として前述したものが挙げられ、他の単量体は１種でまたは２種以上を組み合わせて使用できる。
【００８２】
共重合体（Ｃ）の質量平均分子量に特に制限は無いが、１０，０００から３００，０００の範囲であることが好ましく、特に５０，０００から２００，０００の範囲であることが好ましい。共重合体（Ｃ）の質量平均分子量が上記範囲内であれば、熱可塑性樹脂組成物の流動性、耐衝撃性が優れる。
なお、共重合体（Ｃ）の質量平均分子量は、後述の実施例の項に記載の方法で測定される。
【００８３】
共重合体（Ｃ）の製造方法としては特に制限されず、乳化重合、懸濁重合、塊状重合、溶液重合などの公知の方法が挙げられる。得られる熱可塑性樹脂組成物の耐熱性の点からは、懸濁重合、塊状重合が好ましい
【００８４】
共重合体（Ｃ）の製造時に用いる重合開始剤に特に制限はないが、例えば有機過酸化物類が挙げられる。
【００８５】
共重合体（Ｃ）の製造時に、共重合体（Ｃ）の分子量を調整するため、連鎖移動剤を用いることができる。連鎖移動剤に特に制限はないが、メルカプタン類、α−メチルスチレンダイマー、テルペン類等が挙げられる。
【００８６】
［熱可塑性樹脂組成物］
本発明の熱可塑性樹脂組成物は、前述の本発明のグラフト共重合体（Ｂ）を含むものであり、好ましくは、本発明のグラフト共重合体（Ｂ）と上述の共重合体（Ｃ）とを含む。
【００８７】
本発明の熱可塑性樹脂組成物における本発明のグラフト重合体（Ｂ）の含有率は、グラフト共重合体（Ｂ）と共重合体（Ｃ）の合計を１００質量％とした場合に、１０〜５０質量％であることが好ましく、共重合体（Ｃ）の含有率は５０〜９０質量％であることが好ましい。グラフト重合体（Ｂ）および共重合体（Ｃ）の含有率が上記範囲であると、熱可塑性樹脂組成物およびその成形品の透明性、耐衝撃性が優れたものとなる。
【００８８】
本発明の熱可塑性樹脂組成物は、熱可塑性樹脂組成物およびその成形品の物性を損なわない範囲において、必要に応じて、他の熱可塑性樹脂を含有してもよい。他の熱可塑性樹脂としては特に制限はなく、例えば、ポリカーボネート樹脂、ポリブチレンテレフタレート（ＰＢＴ樹脂）、ポリエチレンテレフタレート（ＰＥＴ樹脂）、ポリ塩化ビニル、ポリスチレン、ポリアセタール樹脂、変性ポリフェニレンエーテル（変性ＰＰＥ樹脂）、エチレン−酢酸ビニル共重合体、ポリアリレート、液晶ポリエステル樹脂、ポリエチレン樹脂、ポリプロピレン樹脂、フッ素樹脂およびポリアミド樹脂（ナイロン）等が挙げられる。これらは１種のみを用いてもよく、２種以上を混合して用いてもよい。
【００８９】
本発明の熱可塑性樹脂組成物には、熱可塑性樹脂組成物およびその成形品の物性を損なわない範囲において、熱可塑性樹脂組成物の製造時（混合時）、成形時に、慣用の他の添加剤、例えば滑剤、顔料、染料、充填剤（カーボンブラック、シリカ、酸化チタン等）、耐熱剤、酸化劣化防止剤、耐候剤、離型剤、可塑剤、帯電防止剤等を配合することができる。
【００９０】
本発明の熱可塑性樹脂組成物は、公知の装置を使用した公知の方法で製造できる。例えば、一般的な方法として溶融混合法があり、この方法で使用する装置としては、押出機、バンバリーミキサー、ローラー、ニーダー等が挙げられる。混合には回分式、連続式のいずれを採用してもよい。また、各成分の混合順序などにも特に制限はなく、全ての成分が均一に混合されればよい。
【００９１】
［成形品］
本発明の成形品は、本発明の熱可塑性樹脂組成物が成形されたものである。成形方法としては、例えば、射出成形法、射出圧縮成形機法、押出法、ブロー成形法、真空成形法、圧空成形法、カレンダー成形法およびインフレーション成形法等が挙げられる。これらのなかでも、量産性に優れ、高い寸法精度の成形品を得ることができるため、射出成形法、射出圧縮成形法が好ましい。
【００９２】
［用途］
以上説明したように、本発明の熱可塑性樹脂組成物は流動性に優れ、その成形品は、透明性、耐衝撃性および耐候性に優れる。
本発明の熱可塑性樹脂組成物およびその成形品の用途については特に制限はないが、本発明の熱可塑性樹脂組成物およびその成形品は、透明性、耐衝撃性、耐候性に優れ、流動性にも優れることから、ＯＡ・家電分野、車両・船舶分野、家具・建材などの住宅関連分野、サニタリー分野、雑貨、文具・玩具・スポーツ用品分野などの幅広い分野に有用である。
【実施例】
【００９３】
以下に、実施例および比較例を挙げて本発明をより具体的に説明するが、本発明は、その要旨を超えない限り、以下の実施例に何ら制限されるものではない。
なお、以下において、「部」は「質量部」、「％」は「質量％」を意味する。
【００９４】
以下の実施例および比較例における各種測定および評価方法は以下の通りである。
【００９５】
＜共重合体（Ａ）の体積平均粒子径＞
マイクロトラック（日機装社製「ナノトラック１５０」）を用い、測定溶媒としてイオン交換水を用いて、水性分散体に分散している共重合体（Ａ）の体積平均粒子径を測定した。
【００９６】
＜共重合体（Ａ）の膨潤度＞
共重合体（Ａ）を８０℃で２４時間乾燥させ、その後８０℃で２４時間真空乾燥させることでフィルム状の共重合体（Ａ）の乾燥物を作成した。得られた乾燥物の重量をＷ１とする。この乾燥物を常温でアセトン中に１２時間浸漬し、次いで、２００メッシュ金網にて濾過し、残渣を秤量した。残差の重量をＷ２とする。その後、残差を常温で２４時間真空乾燥した。真空乾燥後の残差乾燥物の重量をＷ３とする。共重合体（Ａ）の膨潤度は、下記式（１）で算出される。
膨潤度（％）＝（Ｗ２／Ｗ３）×１００      …（１）
【００９７】
＜グラフト共重合体（Ｂ）のグラフト率＞
グラフト共重合体（Ｂ）１ｇを８０ｍＬのアセトンに添加し、６５〜７０℃にて３時間加熱還流し、得られた懸濁アセトン溶液を遠心分離機（日立工機社製「ＣＲ２１Ｅ」）にて１４，０００ｒｐｍ、３０分間遠心分離して、沈殿成分（アセトン不溶成分）とアセトン溶液（アセトン可溶成分）を分取した。そして、沈殿成分（アセトン不溶成分）を乾燥させてその質量（Ｙ（ｇ））を測定し、下記式（２）によりグラフト率を算出した。なお、式（２）におけるＹは、グラフト共重合体（Ｂ）のアセトン不溶成分の質量（ｇ）、ＸはＹを求める際に使用したグラフト共重合体（Ｂ）の全質量（ｇ）、ゴム分率はグラフト共重合体（Ｂ）の製造に用いた共重合体（Ａ）の水性分散体における固形分濃度である。
グラフト率（質量％）＝｛（Ｙ−Ｘ×ゴム分率）／Ｘ×ゴム分率｝
×１００      …（２）
【００９８】
＜共重合体（Ｃ）の質量平均分子量＞
共重合体（Ｃ）の質量平均分子量は、ゲルパーミエーションクロマトグラフィ（ＧＰＣ）を用い、テトラヒドロフラン（ＴＨＦ）に溶解して測定したものを標準ポリスチレン（ＰＳ）換算で求めた。
【００９９】
［共重合体（Ａ）の製造］
＜共重合体（Ａ−１）の製造＞
以下の配合で共重合体（Ａ−１）を製造した。
〔配合〕
アクリル酸ｎ−ブチル        （Ａａ）            ５４部
アクリル酸２−フェノキシエチル（Ａｂ）            ６部
メタクリル酸アリル                          ０．２４部
１，３−ブチレングリコールジメタクリレート  ０．１２部
流動パラフィン                                ０．６部
アルケニルコハク酸ジカリウム                ０．２０部
ジラウロイルペルオキシド                      ０．６部
イオン交換水                                  ４０６部
【０１００】
試薬注入容器、冷却管、ジャケット加熱機および攪拌装置を備えた反応器に、アクリル酸ｎ−ブチル、アクリル酸２−フェノキシエチル、流動パラフィン、メタクリル酸アリル、ジラウロイルペルオキシド、イオン交換水、アルケニルコハク酸ジカリウム、を仕込み、常温下で（株）日本精機製作所製ＵＬＴＲＡＳＯＮＩＣ  ＨＯＭＯＧＥＮＩＺＥＲ  ＵＳ−６００を用いて振幅３５μｍで２０分間超音波処理を行うことでプレエマルションを得た。得られたラテックスの体積平均粒子径は２５０ｎｍであった。
プレエマルションを６０℃に加熱し、ラジカル重合を開始した。重合により、液温は７８℃まで上昇した。３０分間７５℃で維持し、重合を完結させ、体積平均粒子径が３００ｎｍである、水性分散体に分散している共重合体（Ａ−１）を得た。
【０１０１】
＜共重合体（Ａ−２）〜（Ａ−１５）の製造＞
（メタ）アクリル酸アルキルエステル（Ａａ）、芳香族炭化水素基を有する（メタ）アクリル酸エステル（Ａｂ）、アルケニルコハク酸ジカリウムの量と、他の単量体の量を表１Ａ，１Ｂに示す通り変更したこと以外は、共重合体（Ａ−１）と同様にして、水性分散体に分散している共重合体（Ａ−２）〜（Ａ−１５）を得た。
【０１０２】
＜共重合体（Ａ−１６）の製造＞
ステンレススチール製のオートクレーブ（以下、ＳＵＳ製オートクレーブと略記）中に、イオン交換水（以下、単に水と略記）１４５部、ロジン酸カリウム１．０部、オレイン酸カリウム１．０部、水酸化ナトリウム０．０６部、硫酸ナトリウム０．４部、ｔ−ドデシルメルカプタン０．３部を仕込み、窒素置換した後、１，３−ブタジエン１２５部を仕込み、６０℃に昇温した。
次いで、過硫酸カリウム０．３部を水５部に溶解した水溶液を圧入して重合を開始した。重合中は重合温度を６５℃に調節し、１２時間後内圧が４．５ｋｇ／ｃｍ２（ゲージ圧）となった時点で未反応の１，３−ブタジエンを回収した。その後、内温を８０℃にして１時間保持し、体積平均粒子径２５０ｎｍで、固形分が４１％であるブタジエンゴムラテックスを得た。
【０１０３】
ブタジエンゴムラテックスの固形分換算で２０部を５リットルのガラス製反応器に仕込み、次いでアルケニルコハク酸ジカリウム１．０部と水１５０部とを加えて窒素置換を行い、内温を７０℃に昇温した。これに１０部の水に過硫酸カリウム０．１２部を溶解した水溶液を加え、引き続き予め窒素置換しておいたアクリル酸ｎ−ブチル（Ａａ）７９．５部、メタクリル酸アリル０．３３部、１，３−ブチレングリコールジメタクリレート０．１７部からなる単量体混合物を２時間かけて連続的に滴下した。滴下終了後、内温を８０℃に昇温し、１時間保持してブタジエンゴムとアクリルゴムとからなる体積平均粒子径が３００ｎｍである、水生分散体に分散している共重合体（Ａ−１６）を得た。
【０１０４】
共重合体（Ａ−１）〜（Ａ−１６）の膨潤度と体積平均粒子径を表１Ａ，１Ｂに示す。
【０１０５】
【表１Ａ】
2020075956.tif 000002
【０１０６】
【表１Ｂ】
2020075956.tif 000003
【０１０７】
［グラフト共重合体（Ｂ）の製造］
＜グラフト共重合体（Ｂ−１）の製造＞
共重合体（Ａ−１）を製造後、反応器の内温を７５℃に保ったまま、共重合体（Ａ−１）６０部（固形分として）に対して、硫酸第一鉄０．００１部、エチレンジアミン四酢酸二ナトリウム塩０．００３部、ロンガリット０．３部、およびイオン交換水５部からなる水溶液を添加し、ついで、アルケニルコハク酸ジカリウム０．６５部、およびイオン交換水１０部からなる水溶液を添加した。その後、ビニル系単量体混合物（ｍ１）としてメタクリル酸メチル８部、アクリロニトリル８部、スチレン２４部の混合物と、ｔ−ブチルヒドロペルオキシド０．１８部を１時間３０分にわたって滴下し、グラフト重合させた。
滴下終了後、内温を７５℃に１０分間保持した後、冷却し、内温が６０℃となった時点で、酸化防止剤（吉富製薬工業社製、アンテージＷ５００）０．２部およびアルケニルコハク酸ジカリウム０．２部をイオン交換水５部に溶解した水溶液を添加した。ついで、反応生成物の水性分散体を硫酸水溶液で凝固、水洗した後、乾燥してグラフト共重合体（Ｂ−１）を得た。グラフト共重合体（Ｂ−１）のグラフト率は４０％であった。
【０１０８】
＜グラフト共重合体（Ｂ−２）〜（Ｂ−１６）の製造＞
共重合体（Ａ）の種類を表２Ａ，２Ｂに示す通り変更したこと以外は、グラフト共重合体（Ｂ−１）と同様にして、グラフト共重合体（Ｂ−２）〜（Ｂ−１６）を得た。
【０１０９】
グラフト共重合体（Ｂ−２）〜（Ｂ−１６）のグラフト率は、表２Ａ，２Ｂに示す通りであった。
【０１１０】
【表２Ａ】
2020075956.tif 000004
【０１１１】
【表２Ｂ】
2020075956.tif 000005
【０１１２】
［共重合体（Ｃ）の製造］
＜共重合体（Ｃ−１）の製造＞
耐圧反応容器にイオン交換水１５０部と、ビニル系単量体混合物（ｍ２）としてメタクリル酸メチル９９部、アクリル酸メチル１部の混合物と、２，２’−アゾビス（イソブチロニトリル）０．２部、ｎ−オクチルメルカプタン０．４５部、カルシウムハイドロオキシアパタイト０．４７部、アルケニルコハク酸カリウム０．００３部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させて質量平均分子量１２４，０００の共重合体（Ｃ−１）を得た。
【０１１３】
［実施例１〜１３、比較例１〜３］
表３Ａ，３Ｂに示す組成（質量部）で各成分を混合し、さらにそこにカーボンブラック０．８部を混合し、３０ｍｍφの真空ベント付き２軸押し出し機（池貝社製「ＰＣＭ３０」）を用いて２４０℃で溶融混練し、ペレット状の熱可塑性樹脂組成物を得た。得られた熱可塑性樹脂組成物についてメルトボリュームレートを以下の方法により評価した。また、得られた熱可塑性樹脂組成物を射出成形した成形品について、透明性、耐衝撃性、耐候性を以下の方法により評価した。
評価結果を表３Ａ，３Ｂに示す。
【０１１４】
［各評価方法］
＜メルトボリュームレート（ＭＶＲ）の測定＞
ＩＳＯ  １１３３：１９９７に準拠し、２２０℃における熱可塑性樹脂組成物のＭＶＲを、９８Ｎ（１０ｋｇ）の荷重で測定した。なお、ＭＶＲは熱可塑性樹脂組成物の流動性の目安となり、数値が高いほど流動性に優れることを意味する。
【０１１５】
＜射出成形１＞
溶融混練して得られた熱可塑性樹脂組成物のペレットを射出成形機（東芝機械社製、「ＩＳ５５ＦＰ−１．５Ａ」）によりシリンダー温度２００〜２７０℃、金型温度６０℃の条件で、縦８０ｍｍ、横１０ｍｍ、厚さ４ｍｍの成形品を成形し、シャルピー衝撃試験用成形品（成形品（Ｍａ１））として用いた。
【０１１６】
＜射出成形２＞
溶融混練して得られた熱可塑性樹脂組成物のペレットを射出成形機（東芝機械社製、「ＩＳ５５ＦＰ−１．５Ａ」）によりシリンダー温度２００〜２７０℃、金型温度６０℃の条件で、縦１００ｍｍ、横１００ｍｍ、厚さ３ｍｍの成形品を成形し、透明性および耐候性評価用成形品（成形品（Ｍａ２））として用いた。
【０１１７】
＜透明性評価＞
成形品（Ｍａ２）について、ヘイズメーター（村上色彩研究所（株）製）によりヘイズ値（Ｈｚ）を測定した。ヘイズが小さいほど透明性が高いと判定した。
【０１１８】
＜耐衝撃性の評価：シャルピー衝撃試験＞
成形品（Ｍａ１）について、ＩＳＯ  １７９−１：２０１３年度版に準拠し、試験温度２３℃の条件で成形品（タイプＢ１、ノッチ有：形状Ａ  シングルノッチ）のシャルピー衝撃強度（打撃方向：エッジワイズ）を測定した。シャルピー衝撃強度が高いほど、耐衝撃性に優れることを意味する。
【０１１９】
＜耐候性評価＞
成形品（Ｍａ２）をサンシャインウェザーメーター（スガ試験機（株）製）を用い、ブラックパネル温度６３℃、サイクル条件６０分（降雨１２分）の条件で１５００時間処理した。この処理前後のヘイズをヘイズメーター（村上色彩研究所（株）製）にて測定し、その変化（ΔＨｚ）を求めた。ΔＨｚが小さいほど耐候性が良好とした。
【０１２０】
【表３Ａ】
2020075956.tif 000006
【０１２１】
【表３Ｂ】
2020075956.tif 000007
【０１２２】
表３Ａの実施例１〜１３に示すように、各実施例によれば、耐衝撃性や流動性、透明性、耐候性に優れる熱可塑性樹脂組成物および成形品が得られた。
一方、表３Ｂに示すように、比較例１〜３で得られた樹脂組成物および成形品は、耐衝撃性、流動性、透明性、耐候性のいずれかが著しく劣った。